(57)【要約】  活性剤含有マイクロカプセルを形成する方法であって、（ｉ）高分子乳化剤の存在下で活性剤を水中に乳化し、（ｉｉ）こうして形成されたエマルジョンに少なくとも２つのシランのブレンドを事前に添加、およびそれらを加水分解し、その後に、（ｉｉｉ）ｐＨを増加させることによりシェルを形成する、工程によって形成し、（ｉｖ）高分子乳化剤が有機ケイ素化合物のための鋳型剤としても作用し、（ｖ）シランは、式Ｉ（式中、Ｒは独立してＣ１〜Ｃ４の直鎖状または分枝状アルキルまたはアルケンであり、任意にアミノおよびエポキシから選択される官能基を含み、ｍは１〜４であり、異なる官能価ｍを有する少なくとも２つのシランが存在するように選択される）で表される化合物であることを特徴とする、前記方法。得られたマイクロカプセルは、優れた特性を有し、フレグランスとともに使用するのに特に有効である。
2015507522.tif 000002
【特許請求の範囲】
【請求項１】
活性剤含有マイクロカプセルを形成する方法であって、
（ｉ）高分子乳化剤の存在下で活性剤を水中に乳化し、
（ｉｉ）こうして形成されたエマルジョンに少なくとも２つのシランのブレンドを事前に添加し、およびそれらを加水分解し、その後に、
（ｉｉｉ）ｐＨを増加させることによりシェルを形成する、
工程によって形成し、
（ｉｖ）高分子乳化剤が有機ケイ素化合物のための鋳型剤としても作用し、
（ｖ）シランは、式Ｉ
【化１】
2015507522.tif 000011
式中、Ｒは独立してＣ１〜Ｃ４の直鎖状または分枝状アルキルまたはアルケンであり、任意にアミノおよびエポキシから選択される官能基を含み、ｍは１〜４であり、異なる官能価ｍを有する少なくとも２つのシランが存在するように選択される、
で表される化合物である、
ことを特徴とする、前記方法。
【請求項２】
高分子乳化剤が、
−  ラクタム基を含むポリマー、特にポリビニルピロリドン（ＰＶＰ）およびポリ−（Ｎ−ビニルカプロラクタム）（ＰＮＶＣ）、
−  主鎖中にまたはペンダント部分としてエーテル基を含むポリマー、特に、ポリエチレンオキシド、ポリプロピレングリコールおよびポリ（ビニルメチルエーテル）、
−  アクリル系ポリマー、特にポリメタクリル酸、ポリアクリルアミド、ポリ（Ｎ−イソプロピルアクリルアミド）およびポリ（Ｎ，Ｎ−ジメチルアクリルアミド）、
−  高分子アルコール、特にポリ（ビニルアルコール）、ポリ（２−ヒドロキシエチルアクリレート）およびポリ（２−ヒドロキシエチルビニルエーテル）、
−  その他の合成ポリマー、特にポリ（２−エチル−２−オキサゾリン）、ポリ（Ｎ−アセチルイミノエチレン）およびスチレン−無水マレイン酸コポリマー、
−  水溶性の非イオン性多糖類、特にメチルセルロース、ヒドロキシエチルセルロース、ヒドロキシプロピルセルロース、ヒドロキシプロピルメチルセルロースおよびカルボキシメチルセルロース、および
−  式ＩＩ
【化２】
2015507522.tif 000012
式中、ｎは１０００〜２００万の間の分子量を与える大きさである、
で示されるタイプのモノマー単位から構成されるポリ無水物
からなる群から選択される、請求項１に記載の方法。
【請求項３】
ポリマー乳化剤が、セルロース誘導体と組み合わせたＰＶＰである、請求項２に記載の方法。
【請求項４】
重量比が、５０〜９０％セルロース誘導体および１０〜５０％ＰＶＰ、特に６５〜７５％セルロース誘導体−２５〜３５％ＰＶＰである、請求項３に記載の方法。
【請求項５】
セルロース誘導体が、カルボキシメチルセルロース（ＣＭＣ）である、請求項２に記載の方法。
【請求項６】
３つのシランが存在する、請求項１に記載の方法。
【請求項７】
シランが、メチルトリエトキシシラン（ＭＴＥＳ）、テトラエトキシシラン（ＴＥＯＳ）およびジメチルジエトキシシラン（ＤＭＤＥＳ）である、請求項６に記載の方法。
【請求項８】
平均シラン官能価が、２．５〜３．５、特に２．６〜３．２である、請求項７に記載の方法。
【請求項９】
ｍ＝１であるシランが、最大範囲の５重量％で存在する、請求項１に記載の方法。
【請求項１０】
シランが、系のｐＨを酸性へと、特にｐＨ２〜３へと変化させることによって、ポリマーシェルを形成するために加水分解される、請求項１に記載の方法。
【請求項１１】
シェルが、ｐＨを３０分かけて４．５に、さらに３０分後に５に、さらに３０分後に５．５に、さらに４時間後に６に上昇させることによって架橋される、請求項１に記載の方法。
【請求項１２】
活性剤がフレグランスである、請求項１に記載の方法。
【請求項１３】
請求項１に記載の方法によって製造可能な活性剤含有マイクロカプセル。
【請求項１４】
消費者製品基剤および請求項３に記載の活性剤含有カプセルを含む、消費者製品。
【請求項１５】
湿った洗濯した布へのフレグランスの放出を提供する方法であって、請求項１に従い製造されるフレグランス含有カプセルを含むランドリー製品で布を処置することを含み、ポリマー乳化剤がポリビニルピロリドンおよびそのセルロース誘導体との混合物から選択される、前記方法。
【請求項１６】
鋳型剤として作用する乳化系が、ポリビニルピロリドンおよびそのセルロース誘導体との混合物から選択される、請求項１に従い製造されるカプセルを含む、
ランドリー製品。
【発明の詳細な説明】
【技術分野】
【０００１】
本開示は、マイクロカプセル、かかるカプセルを作成する方法、およびかかるマイクロカプセルを利用する組成物に関する。
【背景技術】
【０００２】
マイクロカプセル、壁に囲まれた液体または固体の小粒子は、長年にわたって知られてきた。米国特許第2,800,457〜8号における最初のマイクロカプセルの公表以来、分野が広く拡大し、多くの充填粒子を含有する多くの壁材のマイクロカプセルが、多くの分野において使用されてきた。充填粒子の性質は、様々である。それらは典型的には活性成分であり、それらの保護あるいは遅延放出が望まれ、典型例は、（これらに限定されないが）日焼け止め剤、染料、接着剤および接着剤成分、フレグランス、ビタミン、医薬活性物質、美容活性物質、フレーバー、殺虫剤、植物保護物質、撥水剤、難燃剤、相変化材料および化学反応のための触媒が含まれる。
【０００３】
マイクロカプセル形成の最も一般的な方法の１つは、コアセルベーションであり、そこで充填粒子は、壁材料またはその前駆体を溶解させた連続媒体中に分散され、この壁材料は、次に、溶液から分散粒子上に現れ、壁を形成する。
【０００４】
食品または消臭剤および洗濯洗剤などの消費財に関連する様々な用途における遅延放出の目的で、香料またはフレーバーなどの揮発性材料のカプセル化に関心がある。マイクロカプセルは、（破損による）放出まで全ての香料または少なくとも実質的に全ての香料を保持するとみられる。香料のカプセル化のための典型的な材料は、アミン−アルデヒド樹脂、とりわけメラミン−ホルムアルデヒドおよび架橋ゼラチンを含む。メラミン−ホルムアルデヒド（ＭＦ）は、良好な香料保持性、安価および容易にふさわしい程度の破砕性を付与する能力の利点を有する。しかしながら、ＭＦは、多くの欠点を有している。これらの中で最も重要なものの１つは、遊離ホルムアルデヒドの望ましくない存在である。結果として、相当数の特許文献が現れ、全て遊離ホルムアルデヒドの問題を克服しようとしている。他のものは、フレグランスの限られた固有拡散および使用できるフレグランスの公式上の制約を含む。
ポリ尿素、アクリル、ポリアミドおよびケイ酸塩などの多数の他のカプセル材料が試されているが、全てが、好ましくない材料、安定性の悪さおよび不十分なパフォーマンスなどのそれら独自の特定の欠点を有している。
【０００５】
カプセル化に対するこれらの確立されたアプローチの欠点は、これらの欠点を克服しようとする問題に対する多数の新たなアプローチをもたらした。１つのかかるアプローチは、ポリイソシアネートにより架橋されたアミン基を有するポリシロキサンをシェル形成のために使用することができるという考えであった（WO2009/147119）。さらなる発展は、壁を強化するために、酸化物などの無機物を使用することであった（WO02/16020）。またさらなるアプローチは、アルコキシシラン由来のケイ酸塩の壁を有するカプセルの創作である（WO2009/106318）。
【発明の概要】
【０００６】
優れた活性剤の保持および放出特性を有し、全くホルムアルデヒドが入っていないマイクロカプセルを製造することが可能であることが今や見出された。したがって、活性剤含有マイクロカプセルを形成する方法であって、
（ｉ）高分子乳化剤の存在下で活性剤を水中に乳化し、
（ｉｉ）こうして形成されたエマルジョンに少なくとも２つのシランのブレンドを事前に添加し、およびそれらを加水分解し、その後に、
（ｉｉｉ）ｐＨを増加させることによりシェルを形成する、
工程によって形成し、
（ｉｖ）高分子乳化剤が有機ケイ素化合物のための鋳型剤としても作用し、
（ｖ）シランは、式Ｉ
【化１】
2015507522.tif 000003
式中、Ｒは独立してＣ１〜Ｃ４の直鎖状または分枝状アルキルまたはアルケンであり、任意にアミノおよびエポキシから選択される官能基を含み、ｍは１〜４であり、異なる官能価ｍを有する少なくとも２つのシランが存在するように選択される、
で表される化合物である、
ことを特徴とする、前記方法を提供する。
【０００７】
また、本明細書中に上述したように製造可能な活性剤含有マイクロカプセルも提供する。
以下の記載は、カプセル化において最も重要な分野の１つであり、いくつかの点で最も問題があるものの１つであるフレグランスを特に参照するが、本開示はフレグランスに限定されるものではなく、カプセル化が望ましいあらゆる他の活性剤も包含される。これらは、限定されないが、本明細書において言及されたものを含む。全てのかかる材料が、全ての用途に適しているのではないことが理解されるであろうが、材料および条件を適切に選択することは、まさにその技術分野の通常の技術の範囲内である。
【０００８】
高分子乳化剤の性質は、それが活性剤の乳化剤として機能する（ということは、それが親油性および親水性成分の両方を適切な割合で有する）だけでなく、それはまた、鋳型剤としても作用する。「鋳型剤」とは、モノマー種の重合を、重合に望ましい形状にそれらを構築することによって促進する材料を意味する。用語「鋳型重合」は、当該技術分野において既知であり、技術は、一般に、例えばvan Bommel et al in Angew. Chem. Int. Ed. 2003, 42, No.9, 980-999で説明されている。鋳型重合において、所望のポリマーを形成した後、鋳型が除去されることが多い。しかしながら、上述したvan Bommelの論文において示されるように、鋳型剤／界面活性剤は、その場に残り、有機／無機ハイブリッドを生じ得る。かかるハイブリッド構造とその後のin situで形成されるポリマーとの組合せが、所望の特性を有するマイクロカプセルをもたらすことが見出された。
【０００９】
これらの両方の機能を果たすことができる、あらゆる化合物または化合物の組合せも、本開示における高分子乳化剤として有用である。１つの特定の例は、式ＩＩ
【化２】
2015507522.tif 000004
式中、ｎは１０００〜２００万の分子量を与える大きさである、
に示されるタイプのモノマー単位から構成されるポリ無水物である。材料は、例えばVertellusによって商品化されているZeMacTM E400として市販されている。
【００１０】
他の例は、
−  ラクタム基を含むポリマー、例えば、ポリビニルピロリドン（ＰＶＰ）、ポリ−（Ｎ−ビニルカプロラクタム）（ＰＮＶＣ）、
−  主鎖中にエーテル基を含むポリマー（例えば、ポリエチレンオキシド、ポリプロピレングリコール）またはペンダント部分としてエーテル基を含むポリマー（例えばポリ（ビニルメチルエーテル））、
−  アクリル系ポリマー、例えば、ポリメタクリル酸、ポリアクリルアミド、ポリ（Ｎ−イソプロピルアクリルアミド）、ポリ（Ｎ，Ｎ−ジメチルアクリルアミド）、
−  高分子アルコール、例えば、ポリ（ビニルアルコール）、ポリ（２−ヒドロキシエチルアクリレート）、ポリ（２−ヒドロキシエチルビニルエーテル）、
−  その他の合成ポリマー、例えば、ポリ（２−エチル−２−オキサゾリン）、ポリ（Ｎ−アセチルイミノエチレン）、スチレン−マレイン酸無水物コポリマー、
−  水溶性の非イオン性多糖類、例えば、メチルセルロース、ヒドロキシエチルセルロース、ヒドロキシプロピルセルロース、ヒドロキシプロピルメチルセルロースおよびカルボキシメチルセルロース
を含むが、これらに限定されない。
【００１１】
いかなる場合においても本開示を制限するものではないが、本開示における高分子乳化剤／鋳型剤として有用な化合物は、強力な水素結合複合体を形成する材料であると考えられる。本明細書に挙げた材料のみがこの機能を果たすことができるのではなく、当業者は、日常の非発明的な実験により、他の適切な材料を直ちに見出すことができる。
【００１２】
ＰＶＰの場合、驚くべきことに、鋳型性能は、ある比率のカルボキシメチルセルロース（ＣＭＣ）などのセルロース誘導体を添加することによって増強され得ることが、見出された。必要な重量比は、５０〜９０％セルロース誘導体および１０〜５０％ＰＶＰ、特に、６５〜７５％ＣＭＣ−２５〜３５％ＰＶＰである。
【００１３】
シランは、混合物が２つの異なる官能価を有する少なくとも２つのシランを有し、ここでｍは２であり、ｍは３でありおよびｍは４であるよう、上述の式Ｉから選択される。これらを３つの特定のモノマーを有する３−モノマー系を参照して説明するが、説明はこれらに限定されるものではなく、同じタイプの異なるシラン、例えば、２または３以上のシランをｍ＝２と混合することが可能である。特定の具体例は、メチルトリエトキシシラン（ＭＴＥＳ）、テトラエトキシシラン（ＴＥＯＳ）およびジメチルジエトキシシラン（ＤＭＤＥＳ）である。
【化３】
2015507522.tif 000005
【００１４】
ｍ＝１であるシラン、例えばトリエチルエトキシシランを少量の比率で含むことも可能であるが、これはシランの全重量の５％を超えるべきではない。各種シランタイプの比率は、カプセル特性に影響を与える。異なる官能価を有するシランの混合は、直鎖状および環状無機ネットワークへ影響を与え、低多孔性ハイブリッドポリマーにつながる。
【００１５】
以下の図解は、比率が変更されたときに何が起こるかの指標を与える。
【化４】
2015507522.tif 000006
ここで重要な特徴は、シランの官能価であり、すなわち、式Ｉにおけるｍの値である。シラン混合物の平均官能価が上昇するにつれて、機械的特性が向上するが、安定性が犠牲になる。ほとんどの目的ためのこれら３つの材料の最良の妥協点は、２．５〜３．５、より具体的には２．６〜３．２の平均官能価にあることが見出された。しかしながら、本開示はこれらの値に限定されるものではなく、特定の目的のためのマイクロカプセルはこれらの範囲外で作ることが可能である。さらに、異なるモノマー混合物は、わずかに異なる最適な平均官能価を有することになるが、これらは発明性のない日常的な試験により直ちに決定することができる。
【００１６】
シランは、系のｐＨを酸へと、特にｐＨ２〜３へと変化させることによって加水分解されてもよい。これは、酸、典型的には、酢酸およびギ酸およびそれらの混合物などの有機酸を添加することによって行ってもよい。結果としてポリマーシェルが形成される。
【００１７】
シェルは次いで架橋される。これは水性媒体のｐＨを再度上昇させることによって達成し得る。これは徐々に行われるべきである。典型的な方法において、ｐＨは３０分かけて４．５に、さらに３０分後に５に、さらに３０分後に５．５に、さらに４時間後に６に上昇させる。縮合工程の間は酸性媒体のままにすることが好ましいが、反応は、塩基性媒体中で完了することができる。これらの値は固定されず、それらは特定の材料および方法の要件に応じて変更することができる。ｐＨ上昇は、水酸化ナトリウム、炭酸ナトリウムおよび水酸化アンモニウムなどの添加する塩基により影響される。
【００１８】
この方法に従って作成された活性剤含有マイクロカプセルは、多くの利点を有する。それらは優れた機械的特性を有し、いかなる具体的な用途にも適合させることができる。それらは非常に不透過性であり、保管中のフレグランスなどの揮発性材料の損失が大幅に低減されることを意味する。最も重要なのは、それらがホルムアルデヒドあるいはイソシアネート、グルタルアルデヒドまたはエポキシドなどの他の望ましくないまたは潜在的に有害な化合物を含有しないことである。
【００１９】
フレグランスの場合、カプセルは、消費者製品などの多種多様な用途で使用してもよく、非限定的な例としては、パーソナルケア製品（化粧品、石鹸、シャワージェル、日焼け止め）、ホームケア製品（硬質表面用洗浄剤）、ランドリーケア製品（液体および粉末洗濯洗剤、柔軟仕上げ剤およびコンディショナー、ランドリーリンスオフ製品）を含む。したがって、本明細書で定義したように消費者製品基剤および活性剤含有カプセルを含む消費者製品が提供される。（「消費者製品基剤」とは、消費者製品に必要な全ての他の材料の全体を意味する。これらは通常の慣行と技術用途に応じて選択し得る。）
【００２０】
フレグランスの場合、本明細書に上述したカプセルがフレグランス成分の並外れて広いスペクトルのカプセル化を可能にすることが見出された。特定のフレグランス成分は、いくつかのカプセル化系と潜在的に反応性であることが周知であり、例えば、一般的なメラミン−ホルムアルデヒド系は、特定のアルデヒドフレグランス材料との間に問題があり、調香師が開発したものと少し異なるフレグランスの放出となり得る。本明細書に上述したカプセルは、公知のカプセル化方法に比べて大幅に低い程度でこの問題に悩まされる。
【００２１】
フレグランス含有カプセルのさらなる特定の態様において、本明細書に上述したカプセルのあるものは、濡れた条件下で、例えば、湿った布においてフレグランスを放出するのに特に有効であることが見出された。これは、アミノプラストカプセルなどの当該技術分野で知られた多くのカプセルでは、あまりうまくいかないか、あるいは時には全くうまくいかない。デンプンベースのカプセルなどのいくつかのカプセルは、水中でよく放出するが、乾いた布上ではあまり良好ではない。本明細書に上述した特定のカプセルは、濡れた状況と乾燥した状況の両方で同等の性能を実現する。したがって、湿った洗濯した布へのフレグランスの排出を提供する方法であって、本明細書に上述したように製造されたカプセルを含むランドリー製品で布を処理することを含み、鋳型剤として作用する乳化システムがポリビニルピロリドンおよびそのセルロース誘導体との混合物から選択される、前記方法を提供する。
【００２２】
さらに、本明細書に上述したように製造されたカプセルを含むランドリー製品を提供し、鋳型剤として作用する乳化システムが、ポリビニルピロリドンおよびそのセルロース誘導体との混合物から選択される。
【００２３】
本開示は、さらに以下の例を参照して記載され、それらは特定の態様を示し、いかなる方法においても限定するものではない。
【００２４】
例１
水４６２ｇ、ギ酸１５ｇおよび１０％ポリビニルピロリドン溶液２５０ｇを撹拌しながら１Ｌの反応器に導入する。攪拌速度を上昇させ、室温で、独自の香料２００ｇ、続いてＭＴＥＳ３０．３ｇ、ＴＥＯＳ１５．４ｇ、ＤＭＤＥＳ２２．９ｇおよびアミノプロピルトリエトキシシラン２．５ｇを添加する。
２時間の加水分解の後、２０％水酸化ナトリウム溶液でｐＨを徐々に６まで上昇させ、温度を８０℃に上昇させる。８０℃で４時間の後、マイクロカプセルスラリーを徐々に２５℃に冷却する。
固形分２６．６％のマイクロカプセルのスラリーが得られる。マイクロカプセルは、２０マイクロメートルの平均粒径を有する。
【００２５】
例２
ＭＴＥＳ５８．３ｇ、ＴＥＯＳ１３．４ｇ、ＤＭＤＥＳ２．９ｇおよびアミノプロピルトリエトキシシラン２．５ｇを使用して例１の手順を繰り返す。
結果物は、固形分２７．９％および１７マイクロメートルの平均粒径のマイクロカプセルのスラリーである。
【００２６】
例３
ＭＴＥＳ５８．３ｇ、ＴＥＯＳ１３．４ｇ、ＤＭＤＥＳ２．９ｇおよびアミノプロピルトリエトキシシラン２．５ｇを使用して例１の手順を繰り返す。
結果物は、固形分２７．９％および１７マイクロメートルの平均粒径のマイクロカプセルのスラリーである。
【００２７】
例４
ＭＴＥＳ４４．６ｇ、ＴＥＯＳ１６．４ｇ、ＤＭＤＥＳ１１．４ｇおよびアミノプロピルトリエトキシシラン２．５ｇを使用して例１の手順を繰り返す。
結果物は、固形分２６．２％および１７マイクロメートルの平均粒径のマイクロカプセルのスラリーである。
【００２８】
例５
フレグランス３００ｇおよび水３６２ｇとともに例３の手順を繰り返す。
結果物は、固形分４１．７％および１７マイクロメートルの平均粒径のマイクロカプセルのスラリーである。
【００２９】
例６
水６１０ｇ、ギ酸１０ｇ、酢酸３０ｇおよび１０％ＺＥＭＡＣ溶液７５ｇを撹拌しながら１Ｌの反応器に導入する。攪拌速度を上昇させ、室温で、独自の香料２００ｇ、続いてＭＴＥＳ３６．８ｇ、ＴＥＯＳ１８．７ｇ、ＤＭＤＥＳ１６ｇおよびアミノプロピルトリエトキシシラン２．５ｇを添加する。
２時間の加水分解の後、２０％アンモニア溶液でｐＨを徐々に６まで上昇させ、温度を８０℃に上昇させる。８０℃で４時間の後、マイクロカプセルスラリーを徐々に２５℃に冷却する。
結果物は、固形分２１．８％および２０マイクロメートルの平均粒径のマイクロカプセルのスラリーである。
【００３０】
例７
水４１０ｇ、ギ酸１５ｇおよび１０％ポリビニルピロリドン溶液２５０ｇを撹拌しながら１Ｌの反応器に導入する。攪拌速度を上昇させ、室温で、独自の香料２００ｇ、続いてビニルトリエトキシシラン４０．４ｇ、ＴＥＯＳ１６．４ｇ、ＤＭＤＥＳ１１．４ｇおよびアミノプロピルトリエトキシシラン２．５ｇを添加する。
２時間の加水分解の後、２０％水酸化ナトリウム溶液でｐＨを徐々に６まで上昇させ、温度を８０℃に上昇させる。８０℃で４時間の後、マイクロカプセルスラリーを徐々に２５℃に冷却する。
結果物は、固形分２４．５％および２２マイクロメートルの平均粒径のマイクロカプセルのスラリーである。
【００３１】
例８
水４６２ｇ、ギ酸１５ｇおよび１０％ポリビニルピロリドン溶液２５０ｇを撹拌しながら１Ｌの反応器に導入する。攪拌速度を上昇させ、室温で、独自の香料２００ｇ、続いてＭＴＥＳ５８．６ｇ、ＴＥＯＳ１７．９ｇおよびアミノプロピルトリエトキシシラン２．５ｇを添加する。
２時間の加水分解の後、２０％アンモニア溶液でｐＨを徐々に６まで上昇させ、温度を８０℃に上昇させる。８０℃で４時間の後、マイクロカプセルスラリーを徐々に２５℃に冷却する。
結果物は、固形分２７．７％および２３マイクロメートルの平均粒径のマイクロカプセルのスラリーである。
【００３２】
例９
水４４０ｇ、ギ酸１５ｇおよび１０％ポリビニルピロリドン溶液２５０ｇを撹拌しながら１Ｌの反応器に導入する。攪拌速度を上昇させ、室温で、独自の香料２００ｇ、続いてＭＴＥＳ４０．１ｇ、ＴＥＯＳ１６．４ｇ、ＤＭＤＥＳ１１．４ｇ、フェニルトリエトキシシラン３．２ｇおよびアミノプロピルトリエトキシシラン２．５ｇを添加する。
２時間の加水分解の後、２０％水酸化ナトリウム溶液ｐＨを徐々に６まで上昇させ、温度を８０℃に上昇させる。８０℃で４時間の後、マイクロカプセルスラリーを徐々に２５℃に冷却する。
結果物は、固形分２８．１％および２２マイクロメートルの平均粒径のマイクロカプセルのスラリーである。
【００３３】
例１０
水４４０ｇ、ギ酸１５ｇおよび１０％ポリビニルピロリドン溶液２５０ｇを撹拌しながら１Ｌの反応器に導入する。攪拌速度を上昇させ、室温で、独自の香料２００ｇ、続いてＭＴＥＳ４０．１ｇ、ＴＥＯＳ１６．４ｇ、ＤＭＤＥＳ１１．４ｇ、フェニルトリエトキシシラン３．２ｇおよびアミノプロピルトリエトキシシラン２．５ｇを添加する。
２時間の加水分解の後、２０％水酸化ナトリウム溶液ｐＨを徐々に６まで上昇させ、温度を８０℃に上昇させる。８０℃で４時間の後、マイクロカプセルスラリーを徐々に２５℃に冷却する。
結果物は、固形分２８．１％および２２マイクロメートルの平均粒径のマイクロカプセルスラリーである。
【００３４】
例１１
望ましい範囲のすぐ外側である平均官能価３．６の例。
ＭＴＥＳ８．５ｇ、ＴＥＯＳ６８．４ｇ、ＤＭＤＥＳ８．６ｇおよびアミノプロピルトリエトキシシラン２．５ｇを使用して例１の手順を繰り返す。
結果物は、固形分１５．８％および３５マイクロメートルの平均粒径のマイクロカプセルのスラリーである。マイクロカプセルがより大きく、固形分がより低いことが分かる。さらに、耐久試験は、以下の例１２に記載されたように、柔軟剤組成物における３７℃で１週間の保管に曝されたとき、カプセルは、カプセル化されたフレグランスの全てを失っているように見え、いくつかの場合においては許容され得るが、ここでは許容できない多孔性を示している。
【００３５】
例１２
水７０ｇ、ギ酸１５ｇ、１０％ポリビニルピロリドン溶液１００ｇおよび２％ＣＭＣ  ７ＬＦ溶液４００ｇを撹拌しながら１Ｌの反応器に導入する。攪拌速度を上昇させ、室温で、独自の香料２００ｇ、続いてＭＴＥＳ４４．１ｇ、ＴＥＯＳ１６．４ｇ、ＤＭＤＥＳ１１．４ｇおよびアミノプロピルトリエトキシシラン２．５ｇを添加する。
２時間の加水分解の後、２０％水酸化ナトリウム溶液ｐＨを徐々に６まで上昇させ、温度を８０℃に上昇させる。８０℃で４時間の後、マイクロカプセルスラリーを徐々に２５℃に冷却する。
結果物は、固形分２８．１％および１１マイクロメートルの平均粒径のマイクロカプセルのスラリーである。
【００３６】
例１３
マイクロカプセルの試験
マイクロカプセルは、以下の柔軟剤配合物で試験する。
【表Ａ】
2015507522.tif 000007
【００３７】
例４で製造したカプセルを使用する。それらは、水性スラリーの形態で柔軟剤配合物に添加される。
同じ柔軟剤の他のサンプルへ、欧州特許第2111214号に記載されるように製造し、同じ香料が同じ範囲で投入されたメラミン−ホルムアルデヒド（ＭＦ）マイクロカプセルのスラリーを、投入する。
【００３８】
柔軟剤のさらなるサンプルは、カプセル化した香料を有さず、カプセル化されたものと同じタイプのフリーの香料のみを、同じ香料の割合にするために添加する。
２種類のマイクロカプセルは、配合物において０．２重量％の香料濃度を提供するために十分な比率で添加する。この特定のケースにおいて、ＭＦカプセル含有量（香料充填３６％）は、配合物の０．５６％であり、例４の含有量（香料充填２０％）は１％である。マイクロカプセルを有しないサンプルは、フリーの香料０．２％を有する。
【００３９】
テリータオル地の同一のサンプルを、同じ条件下において各柔軟剤で洗濯する。結果は、以下のように０〜１０のスケールで経験豊富なテストパネルによって判断される。
０＝香りを感じない
２＝かろうじて香りを感じる
４＝弱い香りを感じる
６＝容易に香りを感じる
８＝香りが強い
１０＝香りが非常に強い
【００４０】
表１に最初の時点の、表２に２か月後の結果を示す。
【表１】
2015507522.tif 000008
【表２】
2015507522.tif 000009
【００４１】
空気清浄効果、すなわち、乾燥中に香料を放出する技術的能力を２４時間にわたって評価し、上述したメラミン−ホルムアルデヒドマイクロカプセルのそれと比較する。それらは、本明細書において上述したように同じスケールで評価し、結果を表３に示す。
【表３】
2015507522.tif 000010
【国際調査報告】
2015507522.tif 000013
2015507522.tif 000014
2015507522.tif 000015